(57)【要約】    【課題】吸油機能と吸水機能の両機能を備え品質が安定した吸油吸水マットを提供する。    【解決手段】吸油吸水マットは、ポリエステルおよびポリプロピレンから選ばれる少なくとも一種類の合成繊維と、レーヨンとの混綿不織布１の表面３がラテックス及び熱処理されており、裏面２がエチレンビニルアセテート共重合樹脂で加工されている。【選択図】          図１
2007325846.tif 000002
【特許請求の範囲】
【請求項１】
ポリエステルおよびポリプロピレンから選ばれる少なくとも一種類の合成繊維と、レーヨンとの混綿不織布の表面がラテックス及び熱処理されており、裏面がエチレンビニルアセテート共重合樹脂で加工されていることを特徴とする吸油吸水マット。
【請求項２】
該混綿不織布の合成繊維とレーヨンとの混合重量比が９０〜１：１０〜９９であることを特徴とする請求項１に記載の吸油吸水マット。
【発明の詳細な説明】
【技術分野】
【０００１】
本発明は、油や水が多く使われる仕事場の床に敷くのに適した吸油吸水マットに関するものである。
【背景技術】
【０００２】
工場内、スーパーマーケットや食堂の厨房など、油や水が飛散する個所には網状のマットが敷かれていることが多い。かかる網状マットは、素材の吸油性、吸水性を利用して油や水を吸収するのではなく、網状の空間に油、汚水をためておき、定時、例えば夕方の仕事の終了時にマットをどかして、床を洗い流す作業をして清潔さを保っている。
【０００３】
ポリプロピレンの不織布がこのようなマットとして使用されることもある。ポリプロピレンの素材は疎水性であるから吸油性能はあるが吸水性能がない。特許文献１には、ウール素材や、雑綿の反毛フェルト等があるが、原料手配や品質のばらつきに問題がある。
【０００４】
特許文献２には、靴の底面等を拭き取りするための吸水性または吸油性のマットが開示されている。
【０００５】
【特許文献１】特開２００１−１６４４５０号公報
【特許文献２】特開平１１−４６９６３号公報
【発明の開示】
【発明が解決しようとする課題】
【０００６】
本発明はこのような状況に鑑みてなされたもので、吸油機能と吸水機能の両機能を備え品質が安定した吸油吸水マットを提供することを目的とする。
【課題を解決するための手段】
【０００７】
前記の目的を達成するためになされた、特許請求の範囲の請求項１に記載された吸油吸水マットは、ポリエステルおよびポリプロピレンから選ばれる少なくとも一種類以上の合成繊維と、レーヨンとの混綿不織布の表面がラテックス及び熱処理されており、裏面がエチレンビニルアセテート共重合樹脂で加工されていることを特徴とする。
【０００８】
同じく請求項２に記載された吸油吸水マットは、請求項１に記載のものであって、該混綿不織布の合成繊維とレーヨンとの混合重量比が９０〜１：１０〜９９であることを特徴とする。
【発明の効果】
【０００９】
本発明の吸油吸水マットは、主構成の材料が吸油性能と吸水性能をバランス良く備えているので、工場の作業場、スーパーマーケットや食堂の厨房など有らゆる場所に敷設し、飛散してくる油や水を十分吸収することができる。さらに吸油、吸水スピードが速いため、油や汚れ水が歩行者や作業者の靴底について他所を汚すということがない。
【００１０】
また、表面に難燃性ラテックス処理または難燃繊維を入れる（実施無）をしているため、耐久性がよく防災性能もある。ラテックス処理で該凹凸が固定維持されているため、滑止め効果が十分にある。さらに裏面にはエチレンビニルアセテート共重合樹脂で加工されているため、裏面の滑り止め（マットのズレ防止）がなされる。
【発明を実施するための形態】
【００１１】
本発明の吸油吸水マットは、図1に示すとおり、合成繊維とレーヨンとの混綿不織布１の表面３がラテックス処理されており、裏面２がエチレンビニルアセテート共重合樹脂で加工され、表面３が凹凸になっている。凹凸は溝状に図示されているが、斑点状、網目状などでもよい。
【００１２】
この吸油吸水マットは以下のようにして製造される。
【００１３】
所定量のポリエステル繊維（またはポリプロピレン繊維）と、レーヨンとを混綿し、ニードルパンチ加工を施しニードルパンチ不織布を得る。ポリエステル繊維（またはポリプロピレン繊維）とレーヨンとの混合重量比は９０〜１：１０〜９９が好ましい。ニードルパンチ不織布の表面に、プレス加工により凹凸細溝を入れる。その表面（凹凸面）に難燃性スチレンブタジエン共重合ラテックスを塗布し、加硫乾燥する。そして裏面にはエチレンビニルアセテート共重合樹脂の乳化液を塗布し乾燥する。
【００１４】
ニードルパンチ不織布の目付は１００ｇ〜１０００ｇ／ｍ２が好ましい。難燃性スチレンブタジエン共重合ラテックス（固形分）の量は、５０〜２００（８０ｇを含む範囲）ｇ／ｍ２が好ましい。エチレンビニルアセテート共重合樹脂（固形分）の量は１００ｇ〜１０００ｇ／ｍ２が好ましい。
【００１５】
本発明の吸油吸水マットの形状は長尺、ピース状のいずれでもよい。敷設の形態としては長期間の敷設、あるいは短期間で交換敷設を問わない。軽量で厚みも薄いため、ドアの引っ掛かりがなく、安価であるから使い捨てにでき、衛生的である。
【実施例】
【００１６】
以下、本発明の実施例を詳細に説明するが、本発明の範囲はこれらの実施例に限定されるものではない。
【００１７】
（実施例１）
太さ９．０テックス×長さ６４ｍｍのポリエステル繊維と、太さ５．６テックス×繊維長７６ｍｍのレーヨンとを４０：６０で混綿し、４００ｇ／ｍ２のウェブ製造した。
【００１８】
このウェブに、１号ロッカーで４０番手のレギュラー針で表面を針深さ１０．０ｍｍ、突密度６５本／ｃｍ２でパンチした。２号ロッカーで４０番手のレギュラー針で裏面を針深さ１８．０ｍｍ、突密度１００本／ｃｍ２でパンチした。立毛ロッカーでフォーク針で１号ロッカーの突面より針深さ３．５ｍｍ、１ステッチ間に４．８ｍｍのピッチでコード周に立毛させ凹凸面をつけた。
【００１９】
得られたニードルパンチ不織布の凹凸面（表面）に、ＳＢＲ系難燃ラテックス（株式会社マルバン／品番バンスターＳ７７１）を固形量８０ｇ／ｍ２フロス加工で塗布し、１２５℃で乾燥温度した。裏面にはエチレンビニルアセテート共重合樹脂の乳化液（日本ユニカー株式会社／品番ＮＵＣ−３４６０）を１９０℃で溶融押出しした。
【００２０】
（実施例２）
太さ９．０テックス×長さ６４ｍｍのポリエステル繊維と、太さ４．４テックス×長さ５１ｍｍの低融点ポリエステルと、太さ５．６テックス×繊維長７６ｍｍのレーヨンとを６０：１０：３０で混綿し、４００ｇ／ｍ２のウェブ製造した。ニードルパンチの条件は実施例１と同じとした。
【００２１】
得られたニードルパンチ不織布を、サクション方式の熱風乾燥機で１６０℃の温度で１分間に７ｍのスピードで低融点繊維を溶融させ、繊維間どうしをバインダーさせ、耐久性を上げた。
【００２２】
（実施例３）
実施例２で得られたニードルパンチ不織布の凹凸面に、実施例１と同様な難燃加工を施した。
【００２３】
上記実施例１〜３で試作した吸油吸水マットについて物性試験をおこなった。その結果を表１に記載してある。重量はJIS L 1096 8.4.2項に準処して測定した。厚さはJIS L 1096 8.5.1項に準処して測定した。引張強さはJIS L 1096 8.12.1項A法に準処して測定した。伸度はJIS L 1096 8.12.1項 A法に準処して測定した。磨耗強さはテーバー摩擦試験機で磨耗輪：Ｈ３８、荷重：５００ｇｆ、回転数：５００回、スパンボンド不織布の面上にて測定した。収縮率は各温度中の乾燥機に３０分間放置後測定した。油吸着量はＢ重油上に５分放置後取り出し、さらに５分経過後に測定した。水吸着量は水上に５分放置後取り出し、さらに５分経過後に測定した。燃焼性はエアーミックスバーナー４５度法にて測定した。
【００２４】
【表１】
2007325846.tif 000003
【図面の簡単な説明】
【００２５】
【図１】本発明を適用する吸油吸水マットの一実施例の外観斜視図である。
【符号の説明】
【００２６】
１は混綿不織布、２は樹脂加工された裏面、３は凹凸表面である。
【図１】
2007325846.tif 000004